(57)【要約】【課題】太陽光の照射に伴う金属細線パターンの抵抗値変動が改善された光透過性導電材料積層体が得られる光学用粘着剤組成物、および太陽光の照射に伴う金属細線パターンの抵抗値変動が改善された光透過性導電材料積層体を提供する。【解決手段】メルカプト基を有するオキサゾール化合物および／またはメルカプト基を有するオキサジアゾール化合物（ただし、いずれの化合物も縮合環を有さない）と、樹脂および／または樹脂前駆体とを少なくとも含有することを特徴とする光学用粘着剤組成物。【選択図】なし【特許請求の範囲】
【請求項１】
メルカプト基を有するオキサゾール化合物および／またはメルカプト基を有するオキサジアゾール化合物（ただし、前者の化合物が有するオキサゾール環と、後者の化合物が有するオキサゾール環は縮合環を有さない）と、樹脂および／または樹脂前駆体とを少なくとも含有することを特徴とする光学用粘着剤組成物。
【請求項２】
光透過性支持体上に金属細線パターンを有する光透過性導電材料の、該金属細線パターンを有する側の面と、光透過性機能材料とが、請求項１記載の光学用粘着剤組成物を介して貼合された光透過性導電材料積層体。
【発明の詳細な説明】
【技術分野】
【０００１】
本発明は、太陽光の照射に伴う金属細線パターンの抵抗値変動が改善された光透過性導電材料積層体が得られる光学用粘着剤組成物、および太陽光の照射に伴う金属細線パターンの抵抗値変動が改善された光透過性導電材料積層体に関するものである。
【背景技術】
【０００２】
光透過性導電材料は光透過性支持体上に導電性の薄膜を有するものであり、その導電性を利用した用途、例えば電磁波シールド材や、液晶ディスプレイ、ＥＬディスプレイといったフラットディスプレイやタッチパネルの光透過性電極等、電気、電子分野で広く使用されている。前記光透過性導電材料としては、光透過性支持体の少なくとも片面に、酸化スズ（ＳｎＯ２）、酸化インジウムスズ（ＩＴＯ）や酸化亜鉛（ＺｎＯ）等の導電性の薄膜を、真空蒸着法、スパッタリング法、イオンプレーティング法等のドライプロセスによって設けたものがよく知られている。
【０００３】
現在、導電性の薄膜として主に利用されるのはＩＴＯ膜である。しかしながらＩＴＯ膜は屈折率が大きく、光の表面反射が大きいため、全光線透過率が低下する問題や、可撓性が低いため屈曲した際にＩＴＯ膜に亀裂が生じて電気抵抗値が高くなる問題が存在する。また、ＩＴＯ膜を利用した場合、原材料であるインジウムの枯渇の懸念や、高コストといった問題も存在する。これらの問題の解決策として、光透過性支持体上に金属細線パターンを有する光透過性導電材料が数多く提案されている。その中でも銀を含有する金属細線パターンを有する光透過性導電材料は、銀が有する高い導電性のため、金属細線パターンの微細化が可能であり、全光線透過率に優れた光透過性導電材料が得られるため注目を集めている。
【０００４】
このような光透過性導電材料の製造方法としては、例えば以下に示す方法が従来から知られている。特開２０１１−１９２７５５号公報（特許文献１）には、光透過性支持体上に透明な多孔質層が形成され、さらに該多孔質層上に銀粉末、有機溶媒、バインダーを含む導電性ペーストをスクリーン印刷し、幾何学形状の金属細線パターンを有する光透過性導電材料が開示されている。特開２０１２−２８１８３号公報（特許文献２）には、光透過性支持体上に、銀ナノワイヤーを含有し、パターニングされた金属細線パターンを有する光透過性導電材料が開示されている。特開２０１０−１８２７９１号公報（特許文献３）には、無電解銀メッキにより光透過性支持体上に金属層を設け、該金属層の表面の少なくとも一部を樹脂層で被覆し、樹脂層に被覆されていない金属層をエッチングにより除去することで、金属細線パターンを形成する光透過性導電材料の製造方法が開示されている。特開２０１４−１９７５３１号公報（特許文献４）には、光透過性支持体上に下地層と感光性レジスト層とをこの順に設けた導電性材料前駆体に対し、感光性レジスト層面を任意のパターン状に露光後、現像し、露光したパターンのレジスト画像を形成した後、無電解銀メッキを行ってレジスト画像に被覆されていない下地層上に金属細線パターンを形成し、その後レジスト画像を除去する光透過性導電材料の製造方法が開示されている。
【０００５】
また銀を含有する金属細線パターンを有する光透過性導電材料の製造方法として、銀塩感光材料を導電材料前駆体として利用する方法も知られており、例えば直接現像方式を用いて光透過性支持体上に金属細線パターンを形成する方法が特開２００４−２２１５６４号公報（特許文献５）に開示され、特開２００３−７７３５０号公報（特許文献６）、特開２００７−１８８６５５号公報（特許文献７）には、光透過性支持体上に物理現像核層とハロゲン化銀乳剤層を少なくともこの順に有する導電材料前駆体に、可溶性銀塩形成剤および還元剤をアルカリ液中で作用させて金属細線パターンを形成させる、銀塩拡散転写法が開示されている。
【０００６】
上記したような光透過性導電材料は様々な場所で用いられ、例えば直射日光が当たるような場所でも使用される。ところが、銀を含有する金属細線により構成された金属細線パターンを有する側の面が、光学用粘着剤組成物を介して貼合された光透過性導電材料積層体は、太陽光が照射されることで、該金属細線パターンの抵抗値が変動するという問題があり、改善を求められていた。
【０００７】
このような問題に対し、例えば国際公開第２００８／１１４７６４号パンフレット（特許文献８）には、耐熱性や耐候性の向上を目的とし、接着剤組成物に光安定剤や酸化防止剤、紫外線吸収剤を添加できるとの記載がある。しかし、金属細線パターンの抵抗値の変動に関し、十分満足できるものではなかった。また特開２０１４−２９６７１号公報（特許文献９）では、銀を含有する第１電極パターンと、粘着性絶縁層と、第２電極パターンとをこの順で備えるタッチパネル用導電性フィルムが開示され、該粘着性絶縁層に金属腐食防止剤を用いることで、タッチパネルの動作不良の発生が抑制されることが記載されるが、やはり十分満足できるものではなかった。
【０００８】
一方、特開２０１０−１００８９号公報（特許文献１０）には、支持体上にベンゾオキサゾール誘導体を含有する樹脂組成物からなる紫外線吸収層と、導電性ポリマーとを含有する、光耐久性に優れた導電性ポリマー材料が記載されている。また特開２０１３−５４３９０１号公報（特許文献１１）には、アクリル重合体及びチオール化合物を含有するタッチパネル用粘着剤組成物を導電層上に貼合することで、高温高湿環境での導電層の抵抗値増加を抑制できることが記載され、特開２０１４−１３０７６４号公報（特許文献１２）には、粘着性絶縁樹脂と、マイグレーション防止剤としてメルカプト基を有する複素環化合物を含有する絶縁シートを、銀を含む金属細線パターン上に貼合することで金属細線間の銀のイオンマイグレーションを抑制できることが記載されている。
【先行技術文献】
【特許文献】
【０００９】
【特許文献１】特開２０１１−１９２７５５号公報
【特許文献２】特開２０１２−２８１８３号公報
【特許文献３】特開２０１０−１８２７９１号公報
【特許文献４】特開２０１４−１９７５３１号公報
【特許文献５】特開２００４−２２１５６４号公報
【特許文献６】特開２００３−７７３５０号公報
【特許文献７】特開２００７−１８８６５５号公報
【特許文献８】国際公開第２００８／１１４７６４号パンフレット
【特許文献９】特開２０１４−２９６７１号公報
【特許文献１０】特開２０１０−１００８９号公報
【特許文献１１】特開２０１３−５４３９０１号公報
【特許文献１２】特開２０１４−１３０７６４号公報
【発明の概要】
【発明が解決しようとする課題】
【００１０】
本発明の課題は、太陽光の照射に伴う金属細線パターンの抵抗値変動が改善された光透過性導電材料積層体が得られる光学用粘着剤組成物、および太陽光の照射に伴う金属細線パターンの抵抗値変動が改善された光透過性導電材料積層体を提供することにある。
【課題を解決するための手段】
【００１１】
本発明の上記課題は、以下の発明によって達成される。
（１）メルカプト基を有するオキサゾール化合物および／またはメルカプト基を有するオキサジアゾール化合物（ただし、前者の化合物が有するオキサゾール環と、後者の化合物が有するオキサゾール環は縮合環を有さない）と、樹脂および／または樹脂前駆体とを少なくとも含有することを特徴とする光学用粘着剤組成物。
（２）光透過性支持体上に金属細線パターンを有する光透過性導電材料の、該金属細線パターンを有する側の面と、光透過性機能材料とが、（１）記載の光学用粘着剤組成物を介して貼合された光透過性導電材料積層体。
【発明の効果】
【００１２】
本発明により、太陽光の照射に伴う金属細線パターンの抵抗値変動が改善された光透過性導電材料積層体が得られる光学用粘着剤組成物、および太陽光の照射に伴う金属細線パターンの抵抗値変動が改善された光透過性導電材料積層体を提供することができる。
【図面の簡単な説明】
【００１３】
【図１】実施例で使用した透過原稿の概略図
【図２】実施例で作製した光透過性導電材料の概略図
【発明を実施するための形態】
【００１４】
以下、本発明について詳細に説明する。本発明の光学用粘着剤組成物は、メルカプト基を有するオキサゾール化合物および／またはメルカプト基を有するオキサジアゾール化合物（ただし、前者の化合物が有するオキサゾール環と、後者の化合物が有するオキサゾール環は縮合環を有さない）と、樹脂および／または樹脂前駆体とを少なくとも含有する。なお以下、前者の化合物をメルカプト基を有するオキサゾール化合物、後者の化合物をメルカプト基を有するオキサジアゾール化合物と記載する。
【００１５】
本発明の光学用粘着剤組成物が含有するメルカプト基を有するオキサゾール化合物およびメルカプト基を有するオキサジアゾール化合物は、以下の一般式Ｂ−１、および一般式Ｂ−２で表される化合物であることが好ましい。一般式Ｂ−１で表される化合物はメルカプト基を有するオキサゾール化合物に相当し、一般式Ｂ−２で表される化合物はメルカプト基を有するオキサジアゾール化合物に相当する。
【００１６】
【化１】
2016186035.tif 000002
【００１７】
一般式Ｂ−１中のＲ１、Ｒ２、Ｒ３の少なくとも１つはメルカプト基を表し、ほかはそれぞれ独立して水素原子、ヒドロキシ基、メルカプト基、ハロゲン原子（フッ素、塩素、臭素、沃素等）、シアノ基、スルホ基、カルボキシル基、アミノ基、アルキル基（メチル基、エチル基、プロピル基、ペンチル基、シクロヘキシル基、ヘプチル基、ノニル基等）、アラルキル基（ベンジル基等）、アルコキシ基（メトキシ基、エトキシ基等）、アリールオキシ基（フェノキシ基、ナフトキシ基等）、アミド基、スルホンアミド基、ウレイド基、ウレタン基、スルファモイル基、カルバモイル基、アリール基（フェニル基、ナフチル基等）、アルキルチオ基（メチルチオ基、ヘキシルチオ基等）、アリールチオ基（フェニルチオ基等）、リン酸アミド基、ニトロ基を表す。これらの基は塩を形成していてもよく、さらに置換基を有していてもよい。該置換基としては、上記Ｒ１〜Ｒ３として挙げた基やアルキルオキシカルボニル基等が挙げられる。一般式Ｂ−２中のＲ４、Ｒ５は、少なくともどちらか一方はメルカプト基を表し、もう一方は上記Ｒ１〜Ｒ３と同義である。
【００１８】
一般式Ｂ−１で表される化合物の中でも、太陽光の照射に伴う金属細線パターンの抵抗値変動を効果的に改善可能であることから、Ｒ１〜Ｒ３の少なくとも１つはメルカプト基であり、それ以外としてアルキル基、アラルキル基、およびアリール基からなる群から選択される置換基を１つ以上有する化合物が好ましく、Ｒ１〜Ｒ３の少なくとも１つはメルカプト基であり、それ以外として炭素数５以上のアルキル基、アラルキル基、およびアリール基からなる群から選択される置換基を１つ以上有する化合物が特に好ましい。以下に一般式Ｂ−１で表される化合物の具体例を記載するが、これらに限定されない。
【００１９】
【化２】
2016186035.tif 000003
【００２０】
一般式Ｂ−２で表される化合物の中でも、太陽光の照射に伴う金属細線パターンの抵抗値変動を効果的に改善可能であることから、Ｒ４、Ｒ５の一方はメルカプト基であり、もう一方はアルキル基、アラルキル基、およびアリール基からなる群から選択される置換基である化合物が好ましく、Ｒ４、Ｒ５の一方はメルカプト基であり、もう一方は炭素数５以上のアルキル基、アラルキル基、およびアリール基からなる群から選択される置換基である化合物が特に好ましい。以下に一般式Ｂ−２で表される化合物の具体例を記載するが、これらに限定されない。
【００２１】
【化３】
2016186035.tif 000004
【００２２】
本発明の光学用粘着剤組成物は、メルカプト基を有するオキサゾール化合物またはメルカプト基を有するオキサジアゾール化合物をそれぞれ２種以上含有していてもよく、メルカプト基を有するオキサゾール化合物およびメルカプト基を有するオキサジアゾール化合物の両方を含有していてもよい。
【００２３】
光学用粘着剤組成物中のメルカプト基を有するオキサゾール化合物および／またはメルカプト基を有するオキサジアゾール化合物の含有量は特に限定されないが、少なすぎると太陽光の照射に伴う金属細線パターンの抵抗値変動を抑制する効果が薄れる場合があり、多すぎるとメルカプト基を有するオキサゾール化合物および／またはメルカプト基を有するオキサジアゾール化合物の析出により光透過性導電材料積層体のヘイズが上昇する場合がある。よって光学用粘着剤組成物中のメルカプト基を有するオキサゾール化合物および／またはメルカプト基を有するオキサジアゾール化合物の含有量は、光学用粘着剤組成物中の樹脂の全固形分質量に対して１．０〜１０質量％が好ましく、１．５〜８質量％がより好ましく、１．５〜５質量％が特に好ましい。
【００２４】
本発明の光学用粘着剤組成物の形態について説明する。本発明の光学用粘着剤組成物は、光透過性導電材料と光透過性機能材料とを貼合する際の作業性の観点から、シート状または液状であることが特に好ましい。かかる光学用粘着剤組成物の形態としては以下の２形態を例示できるが、これに限定されない。
【００２５】
第１の形態は、メルカプト基を有するオキサゾール化合物および／またはメルカプト基を有するオキサジアゾール化合物と、樹脂とを少なくとも含有するシート状の光学用粘着剤組成物Ａ−１である。光学用粘着剤組成物Ａ−１の一方の面を、光透過性導電材料の金属細線パターンを有する側の面に貼合し、光学用粘着剤組成物Ａ−１の他方の面を光透過性機能材料と貼合することで本発明の光透過性導電材料積層体が得られる。
【００２６】
第２の形態は、メルカプト基を有するオキサゾール化合物および／またはメルカプト基を有するオキサジアゾール化合物と、樹脂前駆体と、重合開始剤とを少なくとも含有する液状の光学用粘着剤組成物Ａ−２である。光学用粘着剤組成物Ａ−２は、樹脂前駆体中にメルカプト基を有するオキサゾール化合物および／またはメルカプト基を有するオキサジアゾール化合物を溶解した状態で含有している。光透過性導電材料の金属細線パターンを有する側の面と、光透過性機能材料との間に光学用粘着剤組成物Ａ−２を付与し、重合・硬化させ樹脂とすることで本発明の光透過性導電材料積層体が得られる。なお光学用粘着剤組成物Ａ−２は、硬化性の観点から溶媒および分散媒の含有量は、光学用粘着剤組成物の全固形分質量に対して５質量％未満であることが好ましく、より好ましくは１質量％未満である。
【００２７】
本発明の光学用粘着剤組成物の好ましい形態である、光学用粘着剤組成物Ａ−１およびＡ−２の製造方法について、以下で詳しく説明する。
【００２８】
本発明の好ましい形態の１つであるシート状の光学用粘着剤組成物Ａ−１を製造する方法を以下に例示するが、これに限定されない。まず、メルカプト基を有するオキサゾール化合物および／またはメルカプト基を有するオキサジアゾール化合物および重合開始剤を樹脂前駆体に溶解し、光学用粘着剤組成物Ａ−１形成用塗液を作製する。次に、該光学用粘着剤組成物Ａ−１形成用塗液を支持体上に付与し、樹脂前駆体を重合・硬化させ樹脂とし、支持体上にメルカプト基を有するオキサゾール化合物および／またはメルカプト基を有するオキサジアゾール化合物と、樹脂とを含有するシート状の光学用粘着剤組成物Ａ−１を形成する。この製造方法に従って製造された光学用粘着剤組成物Ａ−１を用いて光透過性導電材料積層体を形成する際は、前記した支持体より光学用粘着剤組成物Ａ−１を剥離して用いる。
【００２９】
光学用粘着剤組成物Ａ−１形成用塗液に用いることのできる樹脂前駆体は特に限定されず、各種樹脂のモノマーやオリゴマーを用いることができる。中でもアクリル系モノマーは、重合・硬化後の樹脂が透明性に優れ、またモノマーの重合を制御して樹脂に粘着性を付与することも容易であることから、特に好ましい。従って本発明の光学用粘着剤組成物Ａ−１が含有する好ましい樹脂はアクリル系樹脂である。樹脂前駆体として単一のアクリル系モノマーを用いてもよく、２種類以上のアクリル系モノマーを用いてもよく、アクリル系モノマーとアクリル系モノマー以外のモノマーやオリゴマーを用いてもよい。アクリル系モノマーとしては、直鎖または分岐鎖状のアルキル基を有する（メタ）アクリル酸アルキルエステルと、（メタ）アクリル酸アルコキシアルキルエステルとを例示できる。なお、「（メタ）アクリル」とは、「アクリル」および／または「メタクリル」を表し、他も同様である。
【００３０】
上記直鎖または分岐鎖状のアルキル基を有する（メタ）アクリル酸アルキルエステルとしては、特に限定されないが、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸−２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸イソステアリル、（メタ）アクリル酸ノナデシル、（メタ）アクリル酸エイコシル等の炭素数が１〜２０の直鎖または分岐鎖状のアルキル基を有する（メタ）アクリル酸アルキルエステルが挙げられる。上記直鎖または分岐鎖状のアルキル基を有する（メタ）アクリル酸アルキルエステルは、２種類以上混合して用いてもよい。
【００３１】
上記（メタ）アクリル酸アルコキシアルキルエステルとしては、特に限定されないが、例えば、（メタ）アクリル酸−２−メトキシエチル、（メタ）アクリル酸−２−エトキシエチル、（メタ）アクリル酸メトキシトリエチレングリコール、（メタ）アクリル酸−３−メトキシプロピル、（メタ）アクリル酸−３−エトキシプロピル、（メタ）アクリル酸−４−メトキシブチル、（メタ）アクリル酸−４−エトキシブチル等が挙げられる。上記（メタ）アクリル酸アルコキシアルキルエステルは、２種類以上混合して用いてもよい。
【００３２】
上記アクリル系モノマーの中でも、アクリル系モノマーとして（メタ）アクリル酸アルコキシアルキルエステルを用いることが、前記したメルカプト基を有するオキサゾール化合物および／またはメルカプト基を有するオキサジアゾール化合物と、重合・硬化後の樹脂との相溶性の観点から好ましく、具体的には光学用粘着剤組成物Ａ−１形成用塗液が含有する樹脂前駆体の全質量に対し、（メタ）アクリル酸アルコキシアルキルエステルの質量は、３０〜９０質量％が好ましく、より好ましくは３５〜９０質量％であり、特に好ましくは４０〜８５質量％である。
【００３３】
上記したアクリル系モノマー以外のモノマーとしては、極性基含有モノマー、多官能性モノマー等が例示できる。
【００３４】
上記極性基含有モノマーとしては、特に限定されないが、例えば、（メタ）アクリル酸、イタコン酸、マレイン酸、フマル酸、クロトン酸、イソクロトン酸等のカルボキシル基含有モノマーまたはその無水物（無水マレイン酸等）、（メタ）アクリル酸−２−ヒドロキシエチル、（メタ）アクリル酸−３−ヒドロキシプロピル、（メタ）アクリル酸−４−ヒドロキシブチル、（メタ）アクリル酸−６−ヒドロキシヘキシル等の（メタ）アクリル酸ヒドロキシアルキル、ビニルアルコール、アリルアルコール等のヒドロキシル基（水酸基）含有モノマー、（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、Ｎ−ヒドロキシエチルアクリルアミド等のアミド基含有モノマー、（メタ）アクリル酸アミノエチル、（メタ）アクリル酸ジメチルアミノエチル、（メタ）アクリル酸ｔ−ブチルアミノエチル等のアミノ基含有モノマー、（メタ）アクリル酸グリシジル、（メタ）アクリル酸メチルグリシジル等のグリシジル基含有モノマー、アクリロニトリルやメタクリロニトリル等のシアノ基含有モノマー、Ｎ−ビニル−２−ピロリドン、（メタ）アクリロイルモルホリンの他、Ｎ−ビニルピリジン、Ｎ−ビニルピペリドン、Ｎ−ビニルピリミジン、Ｎ−ビニルピペラジン、Ｎ−ビニルピロール、Ｎ−ビニルイミダゾール、Ｎ−ビニルオキサゾール等の複素環含有ビニル系モノマー、ビニルスルホン酸ナトリウム等のスルホン酸基含有モノマー、２−ヒドロキシエチルアクリロイルフォスフェート等のリン酸基含有モノマー、シクロヘキシルマレイミド、イソプロピルマレイミド等のイミド基含有モノマー、２−メタクリロイルオキシエチルイソシアネート等のイソシアネート基含有モノマー等が挙げられる。上記極性基含有モノマーは、２種類以上混合して用いてもよい。
【００３５】
上記多官能性モノマーとしては、特に限定されないが、例えば、ジ（メタ）アクリル酸ヘキサンジオール、ジ（メタ）アクリル酸ブタンジオール、ジ（メタ）アクリル酸（ポリ）エチレングリコール、ジ（メタ）アクリル酸（ポリ）プロピレングリコール、ジ（メタ）アクリル酸ネオペンチルグリコール、ジ（メタ）アクリル酸ペンタエリスリトール、トリ（メタ）アクリル酸ペンタエリスリトール、ヘキサ（メタ）アクリル酸ジペンタエリスリトール、トリ（メタ）アクリル酸トリメチロールプロパン、トリ（メタ）アクリル酸テトラメチロールメタン、（メタ）アクリル酸アリル、（メタ）アクリル酸ビニル等が挙げられる。上記多官能性モノマーは、２種類以上混合して用いてもよい。
【００３６】
上記アクリル系モノマー以外のモノマーの中でも、極性基含有モノマーであるヒドロキシル基（水酸基）含有モノマーを用いることが、前述したメルカプト基を有するオキサゾール化合物および／またはメルカプト基を有するオキサジアゾール化合物と、重合・硬化後の樹脂との相溶性の観点から特に好ましい。
【００３７】
上記モノマー以外にも、（メタ）アクリル酸シクロペンチル、（メタ）アクリル酸シクロヘキシル、（メタ）アクリル酸イソボルニル等の環状アルキル基を有する（メタ）アクリル酸アルキルエステル等の、公知の共重合性モノマーを用いることができる。
【００３８】
前述した樹脂前駆体として用いられるオリゴマーとしては、ウレタンアクリレート、エポキシアクリレート、ポリエステルアクリレート、イソプレンアクリレート、ブタジエンアクリレート等のアクリル系オリゴマーを例示できる。本発明におけるアクリル系オリゴマーとは、アクリル基を少なくとも１つ以上有するオリゴマーを意味する。
【００３９】
上記アクリル系オリゴマーは市販されており、いずれも好ましく用いることができる。ウレタンアクリレートとしてはアロニックスＭ−１１００、アロニックスＭ−１２００（以上、東亞合成（株）製）、ＵＡ−１１００Ｈ、ＵＡ−１６０ＴＭ（以上、新中村化学工業（株）製）、ＥＢＥＣＲＹＬ２１０、ＥＢＥＣＲＹＬ２３０、ＥＢＥＣＲＹＬ２７０（以上、ダイセル・オルネクス（株）製）、ビームセット５０５Ａ−６、ビームセット５５０Ｂ、ビームセット５７５（以上、荒川化学工業（株）製）等が例示できる。エポキシアクリレートとしてはユニディックＶ−５５００、ユニディックＶ−５５０２（以上、ＤＩＣ（株）製）、エポキシエステル８０ＭＦＡ、エポキシエステル３０００ＭＫ（以上、共栄社化学（株））等が例示できる。ポリエステルアクリレートとしてはアロニックスＭ−７１００、アロニックスＭ−８１００（以上、東亞合成（株）製）、ＥＢＥＣＲＹＬ４３６、ＥＢＥＣＲＹＬ４５０、ＥＢＥＣＲＹＬ８１０（以上、ダイセル・オルネクス（株）製）等が例示できる。イソプレンアクリレートとしては、ＵＣ−１０２、ＵＣ−２０３（以上、（株）クラレ製）等が例示できる。ブタジエンアクリレートとしては、ＮＩＳＳＯ−ＰＢ  ＴＥ−２０００（以上、日本曹達（株）製）等が例示できる。
【００４０】
光学用粘着剤組成物Ａ−１形成用塗液に用いることのできる重合開始剤は特に限定されず、公知の重合開始剤を例示できる。ここで重合開始剤とは、電離放射線や熱により、上記樹脂前駆体の重合反応を開始させる化合物を意味し、具体的には、ベンゾイン、ベンゾフェノン、ベンゾインエチルエーテル、ベンゾインイソプロピルエーテル、２−ヒロドキシ−１−｛４−［４−（２−ヒドロキシ−２−メチル−プロピオニル）−ベンジル］フェニル｝−２−メチル−プロパン−１−オン、１−ヒドロキシシクロヘキシルフェニルケトン、２−ベンジル−２−ジメチルアミノ−１−（４−モルフォリノフェニル）−ブタノン−１、１−ヒドロキシシクロヘキシルフェニルケトンとベンゾフェノンとの質量比１：１混合物、２，２−ジメトキシ−１，２−ジフェニルエタン−１−オン、オキソ−フェニル酢酸２−〔２−（２−オキソ−２−フェニル−アセトキシ）−エトキシ〕−エチルエステル、ビス（２，４，６−トリメチルベンゾイル）−フェニルフォスフィンオキサイド、２−メチル−１−（４−メチルチオフェニル）−２−モルフォリノプロパン−１−オン、１−［４−（２−ヒドロキシエトキシ）−フェニル］−２−ヒドロキシ−２−メチル−１−プロパン−１−オン、２−ヒドロキシ−２−メチル−１−フェニルプロパン−１−オン、２，２′−アゾビスイソブチロニトリル、２，２′−アゾビス−２，４−ジメチルバレロニトリル等が例示できるが、これらに限定されない。なお、電離放射線とは、樹脂前駆体の重合反応を開始させうるエネルギーを有する電磁波または荷電粒子を意味し、紫外線（ＵＶ、ＵＶ−Ｂ、ＵＶ−Ｃ）、可視光線、ガンマー線、Ｘ線、電子線等が例示できる。
【００４１】
上記重合開始剤は市販されており、いずれも好ましく用いることができる。具体的にはＩＲＧＡＣＵＲＥ１２７、ＩＲＧＡＣＵＲＥ１８４、ＩＲＧＡＣＵＲＥ３６９、ＩＲＧＡＣＵＲＥ５００、ＩＲＧＡＣＵＲＥ６５１、ＩＲＧＡＣＵＲＥ７５４、ＩＲＧＡＣＵＲＥ８１９、ＩＲＧＡＣＵＲＥ９０７、ＩＲＧＡＣＵＲＥ２９５９、ＤＡＲＯＣＵＲ１１７３（以上、ＢＡＳＦジャパン（株）製）、ＡＩＢＮ、ＡＤＶＮ（以上、大塚化学（株）製）等を例示できる。
【００４２】
上記した重合開始剤の中でも、電離放射線により重合反応を開始させる重合開始剤を用いることが、重合・硬化速度に優れるため生産性の観点から好ましく、さらに常温で液状の重合開始剤を用いることが、前記したメルカプト基を有するオキサゾール化合物および／またはメルカプト基を有するオキサジアゾール化合物の溶解が容易になることから特に好ましい。かかる重合開始剤として、具体的には２−ヒドロキシ−２−メチル−１−フェニルプロパン−１−オン、１−ヒドロキシシクロヘキシルフェニルケトンとベンゾフェノンとの質量比１：１混合物、オキソ−フェニル酢酸２−〔２−（２−オキソ−２−フェニル−アセトキシ）−エトキシ〕−エチルエステル等が例示できる。
【００４３】
光学用粘着剤組成物Ａ−１形成用塗液に用いる重合開始剤の量は特に限定されないが、光学用粘着剤組成物Ａ−１形成用塗液に用いる樹脂前駆体の全質量に対し、重合開始剤は０．０５〜５質量％であることが硬化性の観点から好ましく、０．１〜３質量％が特に好ましい。
【００４４】
上記光学用粘着剤組成物Ａ−１形成用塗液は、架橋剤、架橋促進剤、シランカップリング剤、粘着付与剤（例えば、ロジン誘導体樹脂、ポリテルペン樹脂、石油樹脂、油溶性フェノール樹脂等）、老化防止剤、充填剤、着色剤（顔料や染料等）、紫外線吸収剤、酸化防止剤、連鎖移動剤、可塑剤、軟化剤、界面活性剤、帯電防止剤等の公知の樹脂用添加剤を含有していてもよい。上記樹脂用添加剤の中でも、架橋剤を含有することが光学用粘着剤組成物Ａ−１の粘着性の観点から好ましく、イソシアネート系架橋剤を含有することが特に好ましい。
【００４５】
イソシアネート系架橋剤は特に限定されず、１，２−エチレンジイソシアネート、１，４−ブチレンジイソシアネート、１，６−ヘキサメチレンジイソシアネート等の低級脂肪族ポリイソシアネート類、シクロペンチレンジイソシアネート、シクロへキシレンジイソシアネート、イソホロンジイソシアネート、水素添加トリレンジイソシアネート、水素添加キシレンジイソシアネート等の脂環族ポリイソシアネート類、２，４−トリレンジイソシアネート、２，６−トリレンジイソシアネート、４，４′−ジフェニルメタンジイソシアネート、キシリレンジイソシアネート等の芳香族ポリイソシアネート類等の公知のイソシアネート系架橋剤が例示できる。また、トリメチロールプロパン／トリレンジイソシアネート付加物（日本ポリウレタン工業（株）製、商品名「コロネートＬ」）、トリメチロールプロパン／ヘキサメチレンジイソシアネート付加物（日本ポリウレタン工業（株）製、商品名「コロネートＨＬ」）等も好ましく用いることができる。
【００４６】
メルカプト基を有するオキサゾール化合物および／またはメルカプト基を有するオキサジアゾール化合物や重合開始剤、必要に応じて添加される樹脂用添加剤を樹脂前駆体に溶解せしめる方法としては、撹拌、混練等の公知の方法を例示できる。
【００４７】
光学用粘着剤組成物Ａ−１形成用塗液を付与する支持体は特に限定されず、ポリエチレン、ポリプロピレン等のポリオレフィン系樹脂、ポリ塩化ビニル、塩化ビニル共重合体等の塩化ビニル系樹脂、エポキシ樹脂、ポリアリレート、ポリサルフォン、ポリエーテルサルフォン、ポリイミド、フッ素樹脂、フェノキシ樹脂、トリアセチルセルロース、ポリエチレンテレフタレート、ポリイミド、ポリフェニレンスルファイド、ポリエチレンナフタレート、ポリカーボネート、アクリル樹脂、セロファン、ナイロン、ポリスチレン系樹脂、ＡＢＳ樹脂等の各種樹脂よりなるフィルム、各種金属、石英ガラス、無アルカリガラス等のガラス等を例示できる。支持体として各種樹脂よりなるフィルムを用いる場合、光学用粘着剤組成物Ａ−１を支持体より剥離せしめる際の作業性の観点から、シリコーン系、長鎖アルキル系、フッ素系、硫化モリブデン等の公知の剥離処理剤で処理された、いわゆる剥離加工済みフィルムを用いることが特に好ましい。
【００４８】
光学用粘着剤組成物Ａ−１形成用塗液を支持体上に付与する方法は特に限定されず、バーコート法、ディップコーティング法、スピンコーティング法、ダイコート法、ブレードコート法、グラビアコート法、カーテンコート法、スプレーコート法、キスコート法等の公知の方法を用いて塗布する方法や、グラビア印刷、フレキソ印刷、インクジェット印刷、スクリーン印刷、オフセット印刷、グラビアオフセット印刷、ディスペンサー印刷、パッド印刷等の公知の方法を用いて印刷する方法等を例示できる。付与した光学用粘着剤組成物Ａ−１形成用塗液は、用いた重合開始剤の性質に従い、電離放射線や熱により硬化させる。
【００４９】
光学用粘着剤組成物Ａ−１の厚みは特に限定されないが、薄すぎると光透過性導電材料表面の凹凸へ追従しきれず、光透過性導電材料積層体中に泡が入る場合があり、また厚すぎると光透過性導電材料積層体の透明性が損なわれる場合がある。よって５〜２００μｍが好ましく、より好ましくは１０〜１７５μｍである。
【００５０】
本発明の好ましい形態の１つである光学用粘着剤組成物Ａ−２を製造する方法としては、樹脂前駆体中に前記したメルカプト基を有するオキサゾール化合物および／またはメルカプト基を有するオキサジアゾール化合物および重合開始剤を溶解せしめる方法が例示できる。
【００５１】
光学用粘着剤組成物Ａ−２が含有する樹脂前駆体としては、各種樹脂のモノマー、オリゴマーを用いることができる。モノマーやオリゴマーは特に限定されず、重合・硬化後の樹脂が透明性を有する公知のモノマーやオリゴマーを用いることができる。その中でも、重合・硬化後の樹脂が透明性に優れることから前述したアクリル系モノマー、および／またはアクリル系オリゴマーを用いることが好ましく、重合・硬化後の樹脂の柔軟性に優れ、光透過性導電材料積層体への硬化収縮応力の発生を抑制できることから、アクリル系オリゴマーを用いることが特に好ましい。具体的には光学用粘着剤組成物Ａ−２が含有する樹脂前駆体の全質量に対し、アクリル系オリゴマーの質量は、２０〜９５質量％が好ましく、より好ましくは２５〜９０質量％であり、特に好ましくは３０〜８５質量％である。
【００５２】
光学用粘着剤組成物Ａ−２が含有する重合開始剤は特に限定されず、前述した公知の重合開始剤を例示できる。中でも、電離放射線により重合反応を開始させる重合開始剤を用いることが、熱により重合反応を開始させる重合開始剤を用いる場合より、金属細線パターンへの熱による悪影響を回避できる観点から好ましく、さらに常温で液状の重合開始剤を用いることが、前記したメルカプト基を有するオキサゾール化合物および／またはメルカプト基を有するオキサジアゾール化合物の溶解が容易になることから特に好ましい。かかる重合開始剤として、具体的には２−ヒドロキシ−２−メチル−１−フェニルプロパン−１−オン、１−ヒドロキシシクロヘキシルフェニルケトンとベンゾフェノンとの質量比１：１混合物、オキソ−フェニル酢酸２−〔２−（２−オキソ−２−フェニル−アセトキシ）−エトキシ〕−エチルエステル等が例示できる。
【００５３】
光学用粘着剤組成物Ａ−２が含有する重合開始剤含有量は特に限定されないが、光学用粘着剤組成物Ａ−２が含有する樹脂前駆体の全質量に対し、重合開始剤は０．１〜５質量％であることが硬化性の観点から好ましく、０．２〜３質量％が特に好ましい。
【００５４】
光学用粘着剤組成物Ａ−２は、架橋剤、架橋促進剤、シランカップリング剤、粘着付与剤（例えば、ロジン誘導体樹脂、ポリテルペン樹脂、石油樹脂、油溶性フェノール樹脂等）、老化防止剤、充填剤、着色剤（顔料や染料等）、紫外線吸収剤、酸化防止剤、連鎖移動剤、可塑剤、軟化剤、界面活性剤、帯電防止剤等の公知の樹脂用添加剤を含有していてもよい。
【００５５】
光学用粘着剤組成物Ａ−２に前述したメルカプト基を有するオキサゾール化合物および／またはメルカプト基を有するオキサジアゾール化合物を溶解せしめる方法としては、撹拌、混練等の公知の方法を例示できる。
【００５６】
光学用粘着剤組成物Ａ−２を光透過性導電材料の金属細線パターンを有する側の面と、光透過性機能材料との間に付与する方法としては、バーコート法、ディップコーティング法、スピンコーティング法、ダイコート法、ブレードコート法、グラビアコート法、カーテンコート法、スプレーコート法、キスコート法等の公知の塗布方法や、グラビア印刷、フレキソ印刷、インクジェット印刷、スクリーン印刷、オフセット印刷、グラビアオフセット印刷、ディスペンサー印刷、パッド印刷等の公知の印刷方法を用いて、光透過性導電材料の金属細線パターンを有する側の面に付与し、その上から光透過性機能材料を積層し重合・硬化前の光学用粘着剤組成物Ａ−２を挟む方法を例示できる。付与した光学用粘着剤組成物Ａ−２は、用いた重合開始剤の性質に従い、電離放射線や熱により硬化させる。
【００５７】
本発明における光学用粘着剤組成物とは、粘着剤組成物に透明性が必要とされる用途に供する粘着剤組成物を意味する。かかる用途としては、光透過性機能材料同士の貼合や、光透過性機能材料同士を貼合して得られた光透過性機能材料積層体と光透過性機能材料との貼合等が例示できる。中でも、本発明の光学用粘着剤組成物は、銀を含有する金属細線により構成された金属細線パターンを有する光透過性導電材料の、該金属細線パターンを有する側の面と、光透過性機能材料とを本発明の光学用粘着剤組成物を介して貼合し、光透過性導電材料積層体を形成する場合に、太陽光の照射に伴う金属細線パターンの抵抗値変動を改善する効果が得られるため、用途として特に好ましい。
【００５８】
銀を含有する金属細線により構成された金属細線パターンの製造方法は特に限定されず、特開２０１４−１８１３１６号公報に開示される方法に従い、金属およびバインダーを含有する導電性金属インキや導電性ペーストを、支持体上に印刷等の方法で付与し金属細線パターンを得る方法や、特開２００７−５９２７０号公報に開示される方法に従い、支持体上にハロゲン化銀乳剤層を設けた銀塩感光材料を導電材料前駆体として用い、硬化現像方式を用いて金属細線パターンを形成する方法、特開２００４−２２１５６４号公報、特開２００７−１２３１４号公報等に開示される方法に従い、支持体上にハロゲン化銀乳剤層を設けた銀塩感光材料を導電材料前駆体として用い、直接現像方式を用いて金属細線パターンを形成する方法、特開２００３−７７３５０号公報、特開２００５−２５０１６９号公報、特開２００７−１８８６５５号公報、特開２００４−２０７００１号公報等に開示される方法に従い、支持体上に物理現像核層と、ハロゲン化銀乳剤層を少なくともこの順に有する銀塩感光材料を導電材料前駆体として用い、可溶性銀塩形成剤および還元剤をアルカリ液中で作用させる、いわゆる銀塩拡散転写法を用いて金属細線パターンを形成する方法、特開２０１４−１９７５３１号公報に開示される方法に従い、支持体上に下地層、感光性レジスト層を積層し、感光性レジスト層を任意のパターン状に露光後、現像し、レジスト画像を形成した後、無電解メッキを施してレジスト画像に被覆されていない下地層上に金属を局在化させ、その後レジスト画像を除去し金属細線パターンを形成する、無電解メッキ金属細線形成法等が例示できる。
【００５９】
光透過性機能材料としては、前述の光透過性導電材料以外に、化学強化ガラス、ソーダガラス、石英ガラス、無アルカリガラス等のガラス、ポリエチレンテレフタレート等の各種光透過性樹脂からなるフィルムの少なくとも一方の面にハードコート層、反射防止層、防眩層、偏光層等の公知の光透過性機能層を有する材料が例示できる。
【実施例】
【００６０】
以下、本発明に関し実施例を用いて詳細に説明するが、本発明はその要旨を超えない限り、以下の実施例に限定されるものではない。
【００６１】
＜銀塩拡散転写法を用いた光透過性導電材料１の作製＞
支持体として、厚み１００μｍのポリエチレンテレフタレートフィルム（東レ（株）ルミラーＵ３４、易接着加工済み）を用いた。なおこの支持体の全光線透過率は９２％であった。
【００６２】
次に下記処方に従い、物理現像核（硫化パラジウムゾル）を作製し、該物理現像核を含有する物理現像核層塗液を作製し、支持体上に塗布、乾燥して物理現像核層を設けた。その後５０℃で１日加温した。
【００６３】
＜硫化パラジウムゾルの作製＞
Ａ液    塩化パラジウム                        ５ｇ
塩酸                                ４０ｍｌ
蒸留水                          １０００ｍｌ
Ｂ液    硫化ソーダ                        ８．６ｇ
蒸留水                          １０００ｍｌ
Ａ液とＢ液を撹拌しながら混合し、３０分後にイオン交換樹脂の充填されたカラムに通し硫化パラジウムゾルを得た。
【００６４】
＜物理現像核層塗液１＞各１ｍ２あたり
前記硫化パラジウムゾル                    ０．４ｍｇ
２質量％グリオキザール水溶液              ０．２ｍｌ
界面活性剤（Ｓ−１）                          ４ｍｇ
デナコールＥＸ−８３０                        ５ｍｇ
（ナガセケムテックス（株）製ポリエチレングリコールジグリシジルエーテル）
１０質量％ＳＰ−２００水溶液              ０．５ｇ
（（株）日本触媒製ポリエチレンイミン）
【００６５】
【化４】
2016186035.tif 000005
【００６６】
続いて、支持体に近い方から順に下記組成の中間層、ハロゲン化銀乳剤層、および保護層を上記物理現像核層の上に塗設し、導電性材料前駆体を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように作製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００６７】
＜中間層組成／１ｍ２あたり＞
ゼラチン                            ０．５ｇ
界面活性剤（Ｓ−１）                    ５ｍｇ
染料１                                  ５ｍｇ
【００６８】
【化５】
2016186035.tif 000006
【００６９】
＜ハロゲン化銀乳剤層組成１／１ｍ２あたり＞
ゼラチン                                        ０．５ｇ
ハロゲン化銀乳剤                                ４．０ｇ銀相当
１−フェニル−５−メルカプトテトラゾール            ３ｍｇ
界面活性剤（Ｓ−１）                              ２０ｍｇ
【００７０】
＜保護層組成／１ｍ２あたり＞
ゼラチン                                            １ｇ
不定形シリカマット剤（平均粒径３．５μｍ）        １０ｍｇ
界面活性剤（Ｓ−１）                              １０ｍｇ
【００７１】
このようにして得た導電性材料前駆体と、図１に示した透過原稿を密着し、水銀灯を光源とする密着プリンターで４００ｎｍ以下の光をカットする樹脂フィルターを介して露光した。なお、図１において便宜上格子模様で示す金属細線パターン相当部１１は線幅７μｍ、細線間隔３００μｍの正方形を単位図形とするメッシュであり、該金属細線パターン相当部１１は周辺配線相当部１２、１２′を介して端子相当部１３、１３′に接続している。
【００７２】
上記露光を行った後、下記拡散転写現像液中に２０℃で９０秒間浸漬し、続いてハロゲン化銀乳剤層、中間層、および保護層を４０℃の温水で水洗除去し、乾燥した。こうして支持体上に金属細線パターンを形成し、光透過性導電材料１を得た。
【００７３】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００７４】
図２は、光透過性導電材料１の概略図である。黒色実線や、便宜上格子模様で示す部分が金属細線で形成されたパターンである。図１に示した透過原稿と、図２に示した光透過性導電材料１の対応については、図１の金属細線パターン相当部１１は、図２の金属細線パターン２１に対応し、図１の周辺配線相当部１２、１２′は、図２の周辺配線２２、２２′にそれぞれ対応し、図１の端子相当部１３、１３′は、図２の端子２３、２３′にそれぞれ対応する。共焦点顕微鏡（レーザーテック（株）製、オプテリクスＣ１３０）を用いた観察の結果、金属細線パターン２１の線幅、細線間隔は、透過原稿の金属細線パターン相当部１１の線幅、細線間隔と同じであり、その他の形状も全く同じであった。また、共焦点顕微鏡を用いて評価した金属細線の厚みは０．１０μｍであった。なお、黒色破線は、後述する光透過性機能材料の貼合場所２４を表す。
【００７５】
＜光学用粘着剤組成物Ａ−１の作製＞
アクリル酸−２−メトキシエチルを６２質量部、アクリル酸−２−エチルヘキシルを３７質量部、アクリル酸−４−ヒドロキシブチルを１質量部、重合開始剤として２−ヒドロキシ−２−メチル−１−フェニルプロパン−１−オン（ＢＡＳＦジャパン（株）製ＤＡＲＯＣＵＲ１１７３）を０．５質量部、４つ口フラスコに投入し、窒素雰囲気下で紫外線に曝露して部分的に重合させた部分重合物を得た。
【００７６】
この部分重合物１００質量部（固形分換算）に、イソシアネート系架橋剤（日本ポリウレタン工業（株）製、コロネートＬ）を０．１質量部（固形分換算）添加した後、これらを均一に混合し、光学用粘着剤組成物形成用塗液１を得た。光学用粘着剤組成物形成用塗液１を厚み３８μｍのポリエチレンテレフタレートフィルム（三菱樹脂（株）製ＭＲＦ３８、剥離加工済み）の剥離加工面上に塗布し、ポリエチレンテレフタレートフィルム（三菱樹脂（株）製ＭＲＦ３８、剥離加工済み）の剥離加工面で塗布物を挟んだ。次に、ブラックライトにより、強度が５ｍＷ／ｃｍ２の紫外線を照射して、光量で４０００ｍＪ／ｃｍ２照射し重合・硬化させ、光学用粘着剤組成物Ａ−１の形態である光学用粘着剤組成物Ａ−１−１（厚み５０μｍ）を作製した。
【００７７】
光学用粘着剤組成物形成用塗液１に対し、メルカプト基を有するオキサゾール化合物Ｂ−１−１を４質量部混合し、撹拌溶解して得た光学用粘着剤組成物形成用塗液２を用いた以外は、光学用粘着剤組成物Ａ−１−１の作製と同様にして光学用粘着剤組成物Ａ−１−２を得た。
【００７８】
光学用粘着剤組成物形成用塗液１に対し、メルカプト基を有するオキサゾール化合物Ｂ−１−３を４質量部混合し、撹拌溶解して得た光学用粘着剤組成物形成用塗液３を用いた以外は、光学用粘着剤組成物Ａ−１−１の作製と同様にして光学用粘着剤組成物Ａ−１−３を得た。
【００７９】
光学用粘着剤組成物形成用塗液１に対し、メルカプト基を有するオキサゾール化合物Ｂ−１−４を４質量部混合し、撹拌溶解して得た光学用粘着剤組成物形成用塗液４を用いた以外は、光学用粘着剤組成物Ａ−１−１の作製と同様にして光学用粘着剤組成物Ａ−１−４を得た。
【００８０】
光学用粘着剤組成物形成用塗液１に対し、メルカプト基を有するオキサゾール化合物Ｂ−１−６を４質量部混合し、撹拌溶解して得た光学用粘着剤組成物形成用塗液５を用いた以外は、光学用粘着剤組成物Ａ−１−１の作製と同様にして光学用粘着剤組成物Ａ−１−５を得た。
【００８１】
光学用粘着剤組成物形成用塗液１に対し、メルカプト基を有するオキサゾール化合物Ｂ−１−７を４質量部混合し、撹拌溶解して得た光学用粘着剤組成物形成用塗液６を用いた以外は、光学用粘着剤組成物Ａ−１−１の作製と同様にして光学用粘着剤組成物Ａ−１−６を得た。
【００８２】
光学用粘着剤組成物形成用塗液１に対し、メルカプト基を有するオキサジアゾール化合物Ｂ−２−１を４質量部混合し、撹拌溶解して得た光学用粘着剤組成物形成用塗液７を用いた以外は、光学用粘着剤組成物Ａ−１−１の作製と同様にして光学用粘着剤組成物Ａ−１−７を得た。
【００８３】
光学用粘着剤組成物形成用塗液１に対し、メルカプト基を有するオキサジアゾール化合物Ｂ−２−３を４質量部混合し、撹拌溶解して得た光学用粘着剤組成物形成用塗液８を用いた以外は、光学用粘着剤組成物Ａ−１−１の作製と同様にして光学用粘着剤組成物Ａ−１−８を得た。
【００８４】
光学用粘着剤組成物形成用塗液１に対し、メルカプト基を有するオキサジアゾール化合物Ｂ−２−４を４質量部混合し、撹拌溶解して得た光学用粘着剤組成物形成用塗液９を用いた以外は、光学用粘着剤組成物Ａ−１−１の作製と同様にして光学用粘着剤組成物Ａ−１−９を得た。
【００８５】
光学用粘着剤組成物形成用塗液１に対し、メルカプト基を有するオキサジアゾール化合物Ｂ−２−６を４質量部混合し、撹拌溶解して得た光学用粘着剤組成物形成用塗液１０を用いた以外は、光学用粘着剤組成物Ａ−１−１の作製と同様にして光学用粘着剤組成物Ａ−１−１０を得た。
【００８６】
光学用粘着剤組成物形成用塗液１に対し、メルカプト基を有するオキサジアゾール化合物Ｂ−２−７を４質量部混合し、撹拌溶解して得た光学用粘着剤組成物形成用塗液１１を用いた以外は、光学用粘着剤組成物Ａ−１−１の作製と同様にして光学用粘着剤組成物Ａ−１−１１を得た。
【００８７】
光学用粘着剤組成物形成用塗液１に対し、下記メルカプト基を有さないオキサゾール化合物Ｃ−１を４質量部混合し、撹拌溶解して得た光学用粘着剤組成物形成用塗液１２を用いた以外は、光学用粘着剤組成物Ａ−１−１の作製と同様にして光学用粘着剤組成物Ａ−１−１２を得た。
【００８８】
【化６】
2016186035.tif 000007
【００８９】
光学用粘着剤組成物形成用塗液１に対し、下記メルカプト基および縮合環を有するベンゾオキサゾール化合物Ｃ−２を４質量部混合し、撹拌溶解して得た光学用粘着剤組成物形成用塗液１３を用いた以外は、光学用粘着剤組成物Ａ−１−１の作製と同様にして光学用粘着剤組成物Ａ−１−１３を得た。
【００９０】
【化７】
2016186035.tif 000008
【００９１】
光学用粘着剤組成物形成用塗液１に対し、下記メルカプト基を有するチアジアゾール化合物Ｃ−３を４質量部混合し、撹拌溶解して得た光学用粘着剤組成物形成用塗液１４を用いた以外は、光学用粘着剤組成物Ａ−１−１の作製と同様にして光学用粘着剤組成物Ａ−１−１４を得た。
【００９２】
【化８】
2016186035.tif 000009
【００９３】
光学用粘着剤組成物形成用塗液１に対し、下記メルカプト基を有する化合物Ｃ−４を４質量部混合し、撹拌混合して得た光学用粘着剤組成物形成用塗液１５を用いた以外は、光学用粘着剤組成物Ａ−１−１の作製と同様にして光学用粘着剤組成物Ａ−１−１５を得た。
【００９４】
【化９】
2016186035.tif 000010
【００９５】
光学用粘着剤組成物形成用塗液１に対し、メルカプト基を有するオキサジアゾール化合物Ｂ−２−４を１質量部混合し、撹拌溶解して得た光学用粘着剤組成物形成用塗液１６を用いた以外は、光学用粘着剤組成物Ａ−１−１の作製と同様にして光学用粘着剤組成物Ａ−１−１６を得た。
【００９６】
光学用粘着剤組成物形成用塗液１に対し、メルカプト基を有するオキサジアゾール化合物Ｂ−２−４を２質量部混合し、撹拌溶解して得た光学用粘着剤組成物形成用塗液１７を用いた以外は、光学用粘着剤組成物Ａ−１−１の作製と同様にして光学用粘着剤組成物Ａ−１−１７を得た。
【００９７】
光学用粘着剤組成物形成用塗液１に対し、メルカプト基を有するオキサジアゾール化合物Ｂ−２−４を６質量部混合し、撹拌溶解して得た光学用粘着剤組成物形成用塗液１８を用いた以外は、光学用粘着剤組成物Ａ−１−１の作製と同様にして光学用粘着剤組成物Ａ−１−１８を得た。
【００９８】
光学用粘着剤組成物形成用塗液１に対し、メルカプト基を有するオキサジアゾール化合物Ｂ−２−４を１０質量部混合し、撹拌溶解して得た光学用粘着剤組成物形成用塗液１９を用いた以外は、光学用粘着剤組成物Ａ−１−１の作製と同様にして光学用粘着剤組成物Ａ−１−１９を得た。
【００９９】
＜光学用粘着剤組成物Ａ−２の作製＞
アクリル系オリゴマー（ダイセル・オルネクス（株）製ＥＢＥＣＲＹＬ２３０）を６０質量部、アクリル酸ドデシルを３５質量部、アクリル酸−４−ヒドロキシブチルを５質量部、重合開始剤として１−ヒドロキシシクロヘキシルフェニルケトンとベンゾフェノンとの質量比１：１混合物（ＢＡＳＦジャパン（株）製ＩＲＧＡＣＵＲＥ５００）を１質量部、混合して光学用粘着剤組成物Ａ−２の形態である光学用粘着剤組成物Ａ−２−１を得た。
【０１００】
光学用粘着剤組成物Ａ−２−１に対し、メルカプト基を有するオキサゾール化合物Ｂ−１−４を４質量部混合し、撹拌溶解して光学用粘着剤組成物Ａ−２−２を得た。
【０１０１】
光学用粘着剤組成物Ａ−２−１に対し、メルカプト基を有するオキサジアゾール化合物Ｂ−２−４を４質量部混合し、撹拌溶解して光学用粘着剤組成物Ａ−２−３を得た。
【０１０２】
＜光透過性導電材料積層体１〜１９の作製＞
光透過性導電材料１の、貼合場所２４の大きさに合わせて光学用粘着剤組成物Ａ−１−１を、支持体であるポリエチレンテレフタレートフィルムとともに裁断し、裁断後に一方のポリエチレンテレフタレートフィルムを剥離して、貼合場所２４に光学用粘着剤組成物Ａ−１−１の一方の面を貼合した。次に、残る一方のポリエチレンテレフタレートフィルムを剥離し、そこに光透過性機能材料として無アルカリガラス（コーニングジャパン（株）製イーグル２０００）を貼合し、光透過性導電材料積層体１を得た。同様にして、光学用粘着剤組成物Ａ−１−２〜Ａ−１−１９を用いて光透過性機能材料積層体２〜１９を得た。
【０１０３】
＜光透過性導電材料積層体２０〜２２の作製＞
光透過性導電材料１の、貼合場所２４に対し、光学用粘着剤組成物Ａ−２−１を５０μｍの厚さに塗布し、無アルカリガラス（コーニングジャパン（株）製イーグル２０００）で塗布物を挟んだ。次に、高圧水銀灯８０Ｗ／ｃｍ（２灯）で照射量２００ｍＪ／ｃｍ２の紫外線を照射し、光量で５０００ｍＪ／ｃｍ２照射されるまで継続し、光学用粘着剤組成物Ａ−２−１を重合・硬化させ、光透過性導電材料積層体２０を得た。同様にして、光学用粘着剤組成物Ａ−２−２、Ａ−２−３を用いて光透過性機能材料積層体２１、２２を得た。
【０１０４】
＜ヘイズ評価＞
光透過性導電材料積層体１〜２２それぞれの無アルカリガラス貼合部分におけるヘイズを測定した。ヘイズの測定にはスガ試験機（株）製ヘーズコンピューターＨＺ−２を用いた。この結果を表１に示す。
【０１０５】
＜抵抗値評価＞
光透過性導電材料積層体１〜２２それぞれの無アルカリガラス貼合部分にある金属細線パターンについて、太陽光曝露前に金属細線パターン２１を介して導通している端子２３と２３′の間の抵抗値（単位：ｋΩ）を測定し、初期抵抗値とした。また、１週間にわたり太陽光を曝露した後に再度抵抗値を測定し、太陽光曝露後の抵抗値変化率（単位：％）を求めた。この結果を表１に示す。なお、太陽光曝露はＪＩＳ  Ｚ２３８１に従い、金属細線パターンを有する側の面が太陽光の照射を受けるように１週間アンダーグラス曝露装置中に入れて行った。
【０１０６】
【表１】
2016186035.tif 000011
【０１０７】
表１の結果から、本発明の有効性が判る。
【符号の説明】
【０１０８】
１１  金属細線パターン相当部
１２、１２′  周辺配線相当部
１３、１３′  端子相当部
２１  金属細線パターン
２２、２２′  周辺配線
２３、２３′  端子
２４  貼合場所
【図１】
2016186035.tif 000012
【図２】
2016186035.tif 000013